(57)【特許請求の範囲】
【請求項１】
金属イオンに還元剤を反応させて金属ナノ粒子を製造する方法において、
前記金属イオンの供給源として、金塩、白金塩、パラジウム塩、銀塩及び銅塩からなる群から選ばれた金属塩を用い、
前記金属塩を溶解する溶媒として、水又は有機溶媒を用い、
前記溶媒中に添加される保護剤として、オクチルアミン、オレイルアミン及びオクタンチオールからなる群から選ばれた物質を用い、
前記金属塩、前記溶媒及び前記保護剤を含む溶液を混合撹拌して金属イオンおよび陰イオンに電離させ、
前記電離した金属イオンに下記の一般式（１）で示されるポリヒドロシロキサンの還元剤を反応させ、
前記ポリヒドロシロキサンの官能基を前記陰イオンによって変換してケイ素化合物を生成し、
前記金属イオンの標準酸化還元電位は０Ｖ以上であり、
前記陰イオンは、酢酸イオン、トリフルオロ酢酸イオン、塩化物イオン、フッ化物イオン、硝酸イオン、過塩素酸イオンから選ばれる少なくとも１種であることを特徴とする金属ナノ粒子の製造方法。
【化１】
0005716432.tif 000005
（Ｒ１、Ｒ２、Ｒ３は各々独立の有機基であり、ｎ、ｍは自然数である。）
【請求項２】
前記ポリヒドロシロキサン化合物に含まれる前記有機基は、無置換のアルキル基であることを特徴とする請求項１記載の金属ナノ粒子の製造方法。
【請求項３】
請求項１または２に記載の方法によって製造された金属ナノ粒子を利用した導電材料。
【発明の詳細な説明】
【技術分野】
【０００１】
本発明は、溶液中で金属塩を還元して金属ナノ粒子の懸濁液を製造する方法に係り、特に、懸濁液から余剰還元剤等の夾雑物を効率よく除去して金属ナノ粒子の純度を容易に高めることが可能な金属ナノ粒子の製造方法に関する。
【背景技術】
【０００２】
粒径がおよそ数ｎｍ〜数１００ｎｍ程度の金属の微粒子のことを金属ナノ粒子という。金属ナノ粒子は、粒径が小さいことに起因する種々の特性を有しており、従来、様々な分野で利用されている。例えば、マトリクス表示液晶ディスプレイ等においては、液晶セルに充填された液晶に金属ナノ粒子を添加することにより、液晶素子の応答が高速化することが知られている。また、金属ナノ粒子は、通常のサブミクロン以上の塊状の金属に比べて焼結温度が低いことから、配線材料としてプリント配線板と電子部品の接続等に用いられている。
【０００３】
金属ナノ粒子の製造方法としては、例えば、坩堝に入れて加熱した原料固体から発生した蒸気に対して不活性ガスの分子等を衝突させて急冷することにより微粒子化するガス中蒸発法が知られている。この方法によれば、高濃度かつ高純度の金属ナノ粒子を得ることができる。しかしながら、原料固体から蒸気を発生させるための設備が必要であるため、金属ナノ粒子を安価に製造することができないという課題があった。そこで、このような特別な設備を必要としないものとして、溶液中で金属塩を還元して金属ナノ粒子を製造する方法が注目されている。
【０００４】
例えば、特開２００４−２３２０１２号公報（特許文献１）には、「高濃度金属微粒子分散液の製造方法」という名称で、有機酸の存在下で有機金属塩を還元することにより、金属微粒子分散液を製造する方法に関する発明が開示されている。この文献に開示された金属微粒子分散液の製造方法は、有機金属塩を炭素数１０以下の有機酸が有機金属塩と等モル以上含有された溶媒に溶解させて、金属換算濃度が少なくとも１質量％となるように調製された有機金属塩溶液をジオール又はヒドラジン又はヒドロキシルアミンで還元することを特徴としている。
【０００５】
上記の特許文献１に記載の製造方法によれば、高濃度の有機金属塩溶液が生成されるとともに、還元剤により、この有機金属塩溶液に対し強い還元作用が発揮される。また、還元後に金属イオンが残留し難いという作用を有する。したがって、高濃度の金属微粒子分散液を容易に製造することができる。
【０００６】
特開２００５−２２０４３５号公報（特許文献２）には、「金属ナノ粒子及び金属ナノ粒子分散液の製造方法」という名称で、高価な設備を必要とせずに高濃度の金属ナノ粒子分散液を簡便且つ安価に連続して得ることのできる金属ナノ粒子及び金属ナノ粒子分散液の製造方法に関する発明が開示されている。この文献に開示された金属ナノ粒子および金属ナノ粒子分散液の製造方法は、少なくとも１種の金属イオンと有機分子からなる保護剤が混合された溶液を溶媒下で還元するとともに、有機分子で保護された金属ナノ粒子集合体を沈降させて回収するものである。
【０００７】
上記の特許文献２に記載の製造方法によれば、生成された金属ナノ粒子は有機分子で保護されているため、溶媒に対する親和性が低下して集合体となって沈降するという作用を有する。これにより、金属ナノ粒子集合体を連続して回収することができる。
【０００８】
特開２００２−１８０１１０号公報（特許文献３）には、「金属コロイド溶液の製造方法」という名称で、均一な粒子径を有する金属コロイド微粒子が単分散した溶液を容易に製造可能な方法に関する発明が開示されている。この文献に開示された金属コロイド溶液の製造方法は、標準水素電極電位が−０．８〜＋１．２ｅＶの範囲にある金属塩、安定化剤及び溶媒を混合して調製した金属コロイド溶液調製用母液を、１０〜９５℃の温度に調整し、さらに、標準水素電極電位が−０．２〜＋１．５ｅＶの範囲にあり、かつ上記金属塩を構成する金属よりも標準水素電極電位が高い金属塩を添加するとともに、還元剤を用いてこれら２種類の金属塩を還元することを特徴としている。
【０００９】
上記の特許文献３に記載の製造方法によれば、標準水素電極電位が−０．８〜＋１．５ｅＶの範囲にある金属からなる核微粒子の表面に、この核微粒子よりも標準水素電極電位が高く、かつ標準水素電極電位が−０．８〜＋１．２ｅＶの範囲にある金属が析出した複合金属微粒子が分散したコロイド溶液が生成される。そして、このコロイド溶液中には、粒径分布が狭く、大きさが揃った金属コロイド微粒子が単分散している。すなわち、本製造方法によれば、均一な粒子径を有する金属コロイド微粒子が単分散した溶液を製造することが可能である。
【先行技術文献】
【特許文献】
【００１０】
【特許文献１】特開２００４−２３２０１２号公報
【特許文献２】特開２００５−２２０４３５号公報
【特許文献３】特開２００２−１８０１１０号公報
【発明の概要】
【発明が解決しようとする課題】
【００１１】
上述の特許文献１に開示された発明においては、還元剤としてジオールを用いた場合、反応させる際の温度を１００℃以上にしなければならず、そのための設備を必要とする。また、ヒドラジンやヒドロキシルアミンは刺激臭を有するため、取扱いが容易でないという課題があった。
【００１２】
また、特許文献２及び特許文献３に開示された発明においては、水素化ホウ素ナトリウムを還元剤として利用するため、夾雑物がナトリウム塩となる。この場合、ナトリウム塩を除去する操作を行うための設備が必要となり、製造コストが高くなるという課題があった。
【００１３】
本発明は、かかる従来の事情に対処してなされたものであり、安全かつ安価に金属ナノ粒子の懸濁液を製造し、この懸濁液から夾雑物を効率よく除去して高純度の金属ナノ粒子を製造する方法を提供することを目的とする。
【課題を解決するための手段】
【００１４】
上記目的を達成するため、本発明に従った金属ナノ粒子の製造方法は、金属イオンに還元剤を反応させて金属ナノ粒子を製造する方法において、金属イオンの供給源として、金塩、白金塩、パラジウム塩、銀塩及び銅塩からなる群から選ばれた金属塩を用い、金属塩を溶解する溶媒として、水又は有機溶媒を用い、溶媒中に添加される保護剤として、オクチルアミン、オレイルアミン及びオクタンチオールからなる群から選ばれた物質を用い、金属塩、溶媒及び保護剤を含む溶液を混合撹拌して金属イオンおよび陰イオンに電離させ、電離した金属イオンに下記の一般式（１）で示されるポリヒドロシロキサンの還元剤を反応させ、ポリヒドロシロキサンの官能基を陰イオンによって変換してケイ素化合物を生成し、金属イオンの標準酸化還元電位は０Ｖ以上であり、陰イオンは、酢酸イオン、トリフルオロ酢酸イオン、塩化物イオン、フッ化物イオン、硝酸イオン、過塩素酸イオンから選ばれる少なくとも１種であることを特徴とするものである。
【００１５】
【化１】
0005716432.tif 000002
（Ｒ１、Ｒ２、Ｒ３は各々独立の有機基であり、ｎ、ｍは自然数である。）
【００１６】
本願発明の製造方法によれば、標準酸化還元電位が０Ｖよりも小さいヒドロシラン化合物が金属イオンを還元し、金属ナノ粒子の懸濁液を生成するという作用を有する。なお、ポリヒドロシロキサン化合物はほとんど無臭であり、刺激臭がないため、安全である。また、金属イオンが還元される際に、還元剤として使用するポリヒドロシロキサンの官能基が原料の陰イオンにより変換されるという作用を有する。例えば、酢酸銀を原料に用いた場合、還元剤のケイ素−水素結合が変換されて酢酸のシリルエステルが生成する。このように金属イオンの還元反応後の夾雑物は高分子量のものとなるため、限外濾過等による操作により金属ナノ粒子と高分子量の夾雑物や余剰の還元剤とを分離することとが可能となる。さらに、ポリヒドロシロキサン化合物がナノ粒子のまわりを保護することで、より安定な粒子を得ることができる。金属イオンは金属塩からの電離によって生成され、この金属塩から金属イオンともに電離する陰イオンは、酢酸イオン、トリフルオロ酢酸イオン、塩化物イオン、フッ化物イオン、硝酸イオンおよび過塩素酸イオンからなる群から選ばれる少なくとも１種である。このような製造方法においては、金属イオンが還元される際に、加水分解し難く、空気中の湿気に対して強いケイ素化合物が生成されるという作用を有する。
【００１７】
請求項２に記載したように、ポリヒドロシロキサン化合物に含まれる有機基は、例えば、無置換のアルキル基である。無置換のアルキル基を有機基として含むポリヒドロシロキサン化合物は製造性及び取扱い性に優れている。従って、このようなポリヒドロシロキサン化合物を還元剤として使用すれば、還元剤の調達が容易であるとともに、製造工程における作業効率が向上する。
【００１９】
請求項３に記載の導電材料は、請求項１または２に記載の方法によって製造された金属ナノ粒子を利用したものである。
【発明の効果】
【００２０】
以上説明したように、本発明の請求項１に記載の金属ナノ粒子の製造方法によれば、還元剤の取扱いが容易であるため、安全かつ効率的に製造作業を行うことができる。また、有機ケイ素化合物や余剰還元剤などの夾雑物を限外濾過等により容易に除去することができる。従って、懸濁液中の金属ナノ粒子の純度を効率よく高めることができる。
【００２１】
本発明の請求項２に記載の製造方法によれば、材料コスト及び製造コストの削減を図ることが可能である。
【００２２】
本発明の請求項３に記載の製造方法によれば、製造環境を無水条件に設定する必要がないため、乾燥設備の設置等による余分な設備費用が発生しない。従って、金属ナノ粒子を安価に製造することが可能である。
【発明を実施するための形態】
【００２３】
本発明の実施形態に係る金属ナノ粒子の製造方法は、ポリヒドロシロキサン化合物によって金属イオンを溶液中で還元し、金属ナノ粒子の懸濁液を製造することを特徴とする。
【００２４】
ポリヒドロシロキサン化合物は、ケイ素原子と酸素原子が直鎖状に結合した高分子であり、ケイ素原子（Ｓｉ）の有する４つの結合手のうち、少なくとも１つの結合手に水素原子（Ｈ）が直接結合したものである。この水素原子の数によって区別され、それぞれポリモノヒドロシロキサン（Ｈが１つ）、ポリジヒドロシロキサン（Ｈが２つ）と呼ばれている。そして、ポリヒドロシロキサン化合物はほとんど無臭であり、刺激臭を伴わないため、取扱いが容易である。従って、ポリヒドロシロキサン化合物を還元剤として用いることによれば、金属ナノ粒子を安全かつ効率よく製造することができる。
このように、上記２種類のポリヒドロシロキサン化合物はいずれも還元剤として優れた特性を有している。なお、本実施例では、特に、以下の一般式（２）で示されるポリモノヒドロシロキサン化合物を用いている。
【００２５】
【化２】
0005716432.tif 000003
【００２６】
一般式（２）において、ポリモノヒドロシラン化合物の製造性及び取扱い性が容易であるという理由から、有機基は無置換のアルキル基を有するものであることが望ましい。このポリモノヒドロシロキサンは他のシロキサンポリマーの原料として利用されることもあり、還元剤の調達が容易となるとともに、製造工程における作業効率が向上する。従って、材料コスト及び製造コストの削減を図ることができる。
【００２７】
なお、アルキル基とは、炭素原子が１列に結合した、いわゆる脂肪族炭化水素から１個の水素原子（Ｈ）を取り去った原子団の総称のことである。このようなアルキル基としては、メチル基（−ＣＨ３）、エチル基（−Ｃ２Ｈ５）、プロピル基（−Ｃ３Ｈ７）、ブチル基（−Ｃ４Ｈ９）、ペンチル基（−Ｃ５Ｈ１１）、ヘキシル基（−Ｃ６Ｈ１３）、フェニル基（−Ｃ６Ｈ５）、シクロヘキシル基（−Ｃ６Ｈ１１）などが例示される。なお、ケイ素化合物自体の安定性を損なわないものであれば、これらの有機基以外にも、例えば、ハロゲン原子（周期表の１７族のフッ素（Ｆ）、塩素（Ｃｌ）、臭素（Ｂｒ）、ヨウ素（Ｉ）の４元素を含む化合物の総称）、アルコキシ基（アルコールの水酸基から水素を取り除いた官能基）、シアノ基（−ＣＮ）等の各種官能基やヘテロ原子（水素と炭素以外の原子）又は不飽和結合を有するものを用いても良い。また、ハロゲン原子で置換された、フルオロメチル基（−ＣＨ２Ｆ）、クロロメチル基（−ＣＨ２Ｃｌ）、２−クロロエチル基（−Ｃ２Ｈ４Ｃｌ）等のアルキル基やアルコキシ基で置換された、メトキシメチル基（−ＣＨ２ＯＣＨ３）、メトキシエチル基（−ＣＨ２ＣＨ２ＯＣＨ３）、２−エトキシエチル基（−Ｃ２Ｈ４ＯＣ２Ｈ５）等のアルキル基を用いることもできる。
【００２８】
なお、これらのポリヒドロシロキサン化合物の標準酸化還元電位はおよそ−０．４〜０Ｖである。したがって、これらのポリヒドロシロキサン化合物によって還元されるべき金属イオンは標準酸化還元電位が０Ｖ以上のものでなければならない。なお、金属塩からの電離によって生成される金属イオンの標準酸化還元電位は、サイクリックボルタンメトリー等の測定法により測定することができる。
【００２９】
金属イオンとは、単数あるいは複数の電子を失った金属原子のことであり、一般に、金属と酸の反応等の化学的な方法や電気分解等の電気的な方法あるいは金属塩を水若しくは有機溶媒に溶解させる方法によって生成される。本実施例においては、金属イオンの供給源として塩化金（ＡｕＣｌ３）等の金塩、塩化白金酸（Ｈ２ＰｔＣｌ６・６Ｈ２Ｏ）等の白金塩、酢酸パラジウム（Ｐｄ（ＣＨ３ＣＯＯ）２）、塩化パラジウム（ＰｄＣｌ２）等のパラジウム塩、酢酸銀（ＣＨ３ＣＯＯＡｇ）、トリフルオロ酢酸銀（ＣＦ３ＣＯＯＡｇ）等の銀塩等を用いている。同様に、塩化白金（ＩＶ）（ＰｔＣｌ４）の白金（ＩＶ）塩、塩化銅（Ｉ）（ＣｕＣｌ）、酢酸銅（Ｃｕ（ＣＨ３ＣＯＯ）２）等の銅塩等を用いることも可能である。
【００３０】
これらの金属塩は溶液中で金属イオンと陰イオンに電離する。そして、金属イオンとして、パラジウムイオン（Ｐｄ２＋）、白金イオン（Ｐｔ２＋、Ｐｔ４＋）、金イオン（Ａｕ３＋）、銅イオン（Ｃｕ＋、Ｃｕ２＋）等が生成される。なお、本願発明に用いる金属イオンは、既に述べたように標準酸化還元電位が０Ｖ以上であり、ポリヒドロシロキサン化合物と還元反応するものであればよく、その元素および価数は本実施例に示す場合に限定されるものではない。とくに金属イオンに銅イオンを用いて請求項１乃至３に記載の方法によって銅ナノ粒子を製造する際、この銅ナノ粒子は極めて空気に対して不安定なため、銅イオンにパラジウムイオンを混合することが好ましい。パラジウムイオンを添加することで製造された銅／パラジウムナノ粒子は、銅ナノ粒子と比較して空気に対して安定である。銅／パラジウムナノ粒子製造について、銅イオンとパラジウムイオンの比は特に限定されるものではない。
【００３１】
上記金属塩から電離する陰イオンとしては、例えば、水酸化物イオン（ＯＨ−）、酢酸イオン（ＣＨ３ＣＯＯ−）、硝酸イオン（ＮＯ３−）、トリフルオロ酢酸イオン（ＣＦ３ＣＯＯ−）、塩化物イオン（Ｃｌ−）、臭化物イオン（Ｂｒ−）、フッ化物イオン（Ｆ−）などがあげられる。これらの陰イオンは、多くの場合、ポリヒドロシロキサン化合物と反応して新たな化合物を形成する。例えば、酢酸イオン（ＣＨ３ＣＯＯ−）と金属イオンの溶液にポリヒドロシロキサン化合物を加えると、ポリヒドロシロキサン化合物のケイ素−水素結合の部位が酢酸シリルエステルに変換される。また、塩化物イオン（Ｃｌ−）を含む溶液の場合は、クロロシラン化合物が生成される。また、陰イオンとしてトリフルオロ酢酸イオン（ＣＦ３ＣＯＯ−）、臭化物イオン（Ｂｒ−）及びヨウ化物イオン（Ｉ−）を用いた場合にも、対応する化合物が生成される。しかし、臭化物イオン（Ｂｒ−）若しくはヨウ化物イオン（Ｉ−）とポリヒドロシロキサン化合物との反応によって生成されるブロモシラン又はヨードシランは加水分解性が強いため、それらの取扱いは無水状態で行う必要がある。
【００３２】
なお、金属イオンとモノヒドロシラン化合物を反応させる際には、溶媒や添加剤等を共存させても良い。溶媒としては、例えば、メタノール、エタノール、１−プロパノール、２−プロパノール、ブタノール、ｓｅｃ−ブタノール、ｔｅｒｔ−ブタノール、エチレングリコール、プロピレングリコール、フェノール、シクロへキサノール等のアルコール類、ジエチルエーテル、ジイソプロピルエーテル、ジブチルエーテル、テトラヒドロフラン、２−メチルテトラヒドロフラン、ジオキサン等のエーテル類、ペンタン、ヘキサン、ヘプタン、オクタン、ノナン、デカン、ウンデカン、ドデカン、トリデカン、テトラデカン、シクロヘキサン、ベンゼン、トルエン、キシレン、メシチレン、ビニルベンゼン、フェニルアセチレン、トラン等の炭化水素類、フルオロベンゼンクロロベンゼン、クロロホルム、ジクロロメタン、ブロモベンゼン、ヨードベンゼン等のハロゲン化炭化水素類、トリエチルアミン、アニリン、ピリジン等のアミン類、アセトン、シクロヘキサノン、アセトフェノン等のケトン類、酢酸エチル、酢酸イソプロピル、安息香酸メチル、γ―ブチロラクトン、エチレンカーボート、プロピレンカーボネート等のエステル類等、Ｎ−メチル−２−ピロリドン、アセトアニリド等のアミド類、ベンゾニトリル、４−シアノ−４’−ペンチルビフェニル、４−シアノ−４’−ペンチルオキシビフェニル、等のニトリル化合物類、ニトロベンゼン等のニトロ化合物類、ヘキサンチオール、ヘプタンチオール、オクタンチオール等のチオール類および水等の溶媒から単独あるいは混合して用いることができる。また、カルボン酸塩、アルキルスルホン酸塩等の界面活性剤類、ポリ（Ｎ−ビニルピロリドン）、オレイン酸等のカルボン酸類等の酸類、ポリアクリル酸、ポリエチレングリコール、ポリ（ジメチルシロキサン）等の高分子類を添加しても良い。なお、本願発明で使用可能な溶媒は本実施例に示すものに限定されるものではない。すなわち、ポリヒドロシロキサン化合物による金属イオンの還元反応を阻害しないものであれば、上記溶媒以外の溶媒であっても良い。
【００３３】
金属イオンとポリヒドロシロキサン化合物を反応させる際に溶媒を用いる場合、反応温度は、溶媒の還流温度以下であることが望ましい。ただし、これに限定されるものではなく、溶媒の沸点以上とすることもできる。また、金属イオンとポリヒドロシロキサン化合物とを、溶媒を蒸発させながら反応させても良い。なお、金属イオンとポリヒドロシロキサン化合物とを反応させる際には、反応を均一に進行させる必要があるため、磁気攪拌子やスリーワンモーター等の攪拌機で溶液を攪拌することが好ましい。また、撹拌機は、得られる金属ナノ粒子の均一性を高めるため、せん断速度が０．５ｍ／秒以上となるように設定することが望ましい。
【００３４】
金属イオンとポリヒドロシロキサン化合物との反応時間は、反応温度や溶媒等により異なるが、反応の終点についてはイオンクロマトグラフィー等で残留する金属イオンを定量することで調べることができる。なお、反応の終点は、生成される金属ナノ粒子と原料の金属イオンとで可視−紫外領域の吸収スペクトルが異なるという現象を利用することによっても調べることができる。また、金属イオンとポリヒドロシロキサン化合物を反応させるときの圧力は、特に限定されるものではないが、少なくとも反応に使用する容器の耐圧限界以下で行う必要がある。
【００３５】
金属イオンとポリヒドロシロキサン化合物との反応濃度は特に限定されるものではなく、適宜変更可能である。すなわち、金属ナノ粒子の用途に応じて、懸濁液中の金属含有量が所望の値となるように、溶媒等の添加や濃縮等で反応濃度を調整すると良い。例えば、金属ナノ粒子を液晶に添加する場合には、懸濁液中の金属含有量が１００ｐｐｍ以上１０％未満となるように反応濃度を設定し、また、金属ナノ粒子を配線材料として利用する場合には、懸濁液中の金属含有量が５％以上９５％未満となるように反応濃度を設定することが望ましい。
【００３６】
なお、金属イオンに対するポリヒドロシロキサン化合物の添加量が少ない場合には、生成された懸濁液中の金属イオン濃度が低くなるため、本実施例においてはポリヒドロシロキサン化合物の添加量を金属イオンが完全に金属に還元される理論値の１乃至１０倍に設定している。
【００３７】
上記方法によって製造した金属ナノ粒子の懸濁液は、還元剤であるポリヒドロシロキサン化合物に由来するケイ素化合物が含まれている。例えば、酢酸銀（ＣＨ３ＣＯＯＡｇ）とポリ（ヒドロメチルシロキサン）（[−Ｓｉ（Ｈ）（ＣＨ３）Ｏ−]ｎ）の反応では、酢酸エステル（[−Ｓｉ（ＯＣＯＣＨ３）（ＣＨ３）Ｏ−]ｎ）が生成される。このように、還元反応後に生成されるケイ素化合物は、とくに不都合がなければ取り除く必要はないが、一般には金属ナノ粒子の高純度化のため、分離・除去する必要がある。すなわち、本願発明の金属ナノ粒子の製造方法においては、金属ナノ粒子の懸濁液中に残留する有機ケイ素化合物や余剰還元剤などの夾雑物が限外濾過によって容易に除去され得るという作用を有する。
【００３８】
なお、これらの夾雑物を限外濾過により除去する際の条件は、とくに限定されるものではないが、温度は０℃以上１５０℃以下にすると良い。ただし、金属ナノ粒子を高温に曝すと焼結が進行するため、温度については０℃以上１００℃以下とすることがより好ましい。
【００３９】
以上説明したように、本実施例の製造方法によれば、金属ナノ粒子を製造する過程でポリヒドロシロキサン化合物と金属塩の陰イオンの反応によって生成されるケイ素化合物及び懸濁液中に残留する余剰還元剤を限外濾過や遠心分離により安全かつ効率よく除去することが可能である。これにより、懸濁液中の金属ナノ粒子の純度を効率よく高めることができる。そして、このように懸濁液中の夾雑物を限外濾過や遠心分離によって除去することによれば、高価な設備が不要であるため、設備コストの削減を図ることができる。従って、金属ナノ粒子を安価に製造することが可能である。
【実施例】
【００４０】
以下に、本発明の実施例を具体的に説明するが、本発明はこれらの実施例に限定されるものではない。金属微粒子の粒径は、透過型電子顕微鏡、Ｘ線小角散乱法により測定を行った。金属ナノ粒子の純度は、熱重量分析装置で１分間に５℃昇温を行い、５００℃となった時点での重量減少量から金属量を求めた。導電性の評価は四探針法により測定した。
【００４１】
［実施例１］
硝酸銀（ＡｇＮＯ３）１０ｇを水２０ｇに、ポリ（Ｎ‐ビニルピロリドン）（以下ＰＶＰ）６．５ｇをエタノール２０ｇに、オクチルアミン（Ｃ８Ｈ１７ＮＨ２）７．６ｇをエタノールに、ポリ（ヒドロメチルシロキサン）（[−Ｓｉ（Ｈ）（ＣＨ３）Ｏ−]ｎ）（以下ＰＭＨＳと略記する）３．５ｇをエタノールに溶解した。その後、硝酸銀水溶液とＰＶＰエタノール溶液の混合物を３０分間攪拌し、オクチルアミンエタノール溶液を追加し３０分間攪拌した。その後、ＰＭＨＳエタノール溶液を加え、室温で１時間攪拌することで銀ナノ粒子の懸濁液を得た。このとき、銀ナノ粒子の平均粒径は２５ｎｍであった。得られた銀ナノ粒子懸濁液にメタノールを添加すると銀ナノ粒子の沈殿と夾雑物が溶解した上澄み溶液に分離した。３０分放置して十分に分離したところで濾紙によって濾過を行い、銀ナノ粒子を精製した。この精製操作を３回行うことで、純度の高い銀ナノ粒子を得た。銀ナノ粒子とバインダー樹脂（積水化学製ＢＬ−２）エタノール溶液を混合し、銀含有率８０％の銀ペーストを調製し、大気中１８０℃で３０分焼成し導電性を評価したところ、抵抗率５．５μΩｃｍであった。
【００４２】
［実施例２〜８］
溶媒、銀塩、保護剤について条件を変更し、実施例１と同様の操作を行ったところ、銀ナノ粒子が得られた。結果を以下に示す。
【００４３】
【表１】
0005716432.tif 000004
【００４４】
［実施例９］
トルエン１０ｇ、オクタンチオール２ｇ、塩化金（ＩＩＩ）０．１ｇの混合物に攪拌しながらＰＭＨＳ０．５ｇを加えて室温で１時間攪拌することで、暗赤色の金微粒子懸濁液を得た。平均粒径は３．８ｎｍであった。
【００４５】
［実施例１０］
エタノール５０ｇにポリ（Ｎ−ビニルピロリドン）２．０ｇ、酢酸パラジウム０．２gを溶解し、攪拌しながらＰＭＨＳ０．５ｇを加えて室温で１時間攪拌することで、暗褐色のパラジウム微粒子懸濁液を得た。平均粒径は８．２ｎｍであった。
【００４６】
［実施例１１］
エタノール５０ｇにポリ（Ｎ−ビニルピロリドン）２．０ｇ、塩化白金酸（ＩＶ）０．１ｇを溶解し、攪拌しながらＰＭＨＳ０．５ｇを加えて室温で１時間攪拌することで、黒色の白金微粒子懸濁液を得た。平均粒径は１０．９ｎｍであった。
【００４７】
［実施例１２］
トルエン１０ｇ、ポリ（Ｎ−ビニルピロリドン）２．０ｇ、酢酸銅（ＩＩ）０．０５ｇ、酢酸パラジウム（ＩＩ）０．０２ｇの混合物に攪拌しながらＰＭＨＳ０．５ｇを加えて１時間還流することで、黒色の銅／パラジウム微粒子懸濁液を得た。平均粒径は２５．８ｎｍであった。
【００４８】
［比較例１］
酢酸亜鉛１０ｇを水２０ｇに、ポリ（Ｎ‐ビニルピロリドン）（以下ＰＶＰ）６．５ｇをエタノール２０ｇに、オクチルアミン（Ｃ８Ｈ１７ＮＨ２）７．６ｇをエタノールに、ポリ（ヒドロメチルシロキサン）（[−Ｓｉ（Ｈ）（ＣＨ３）Ｏ−]ｎ）（以下ＰＭＨＳ）５ｇをエタノールに溶解後３０分間攪拌し、オクチルアミンエタノール溶液を追加し３０分間攪拌する。その後、ＰＭＨＳエタノール溶液を加え、室温で３時間攪拌したが亜鉛ナノ粒子を得ることができなかった。
【００４９】
［比較例２］
エチレングリコール１０ｇ、オクチルアミン３．０ｇ、酢酸銀１．０ｇの混合物にフェニルメチルシラン０．５ｇを加えて室温で１時間攪拌したところ、黒色の銀が沈殿し分散液を得ることができなかった。
【産業上の利用可能性】
【００５０】
本発明は、電子部品の配線材料や液晶表示装置等、各種分野で使用される金属ナノ粒子に対して適用可能である。例えば、本発明の方法によって製造された銀ナノ粒子をバインダー樹脂、溶媒等と混合することで銀ペーストを作成し、これをインクジェット印刷、スクリーン印刷等の印刷技術等によりパターンを形成し、適当な温度、適当な時間で焼成することで銀の導電パターンを形成することができる。パラジウムナノ粒子や白金ナノ粒子は燃料電池等の触媒に広く利用することができる。さらに本発明における金属微粒子の懸濁液製造方法は、特殊な製造設備を必要としないため、適用範囲が広く極めて工業的な意義が高い。